(57)【要約】【課題】腐食度合の推定精度を容易に高く保つこと。【解決手段】本発明の腐食度合推定装置１は、地中に埋設された鋼管柱ＰＭの近傍の地中に設置される飽和硫酸銅、もしくは銀塩化銀からなる基準電極１０と、鋼管柱ＰＭと基準電極１０との間の電圧を地中を介して測定する測定部１４と、測定部１４の測定結果を解析して鋼管柱ＰＭの腐食度合を推定するための演算部１５と、を有し、鋼管柱ＰＭおよび基準電極１０の近傍の地中に設置される種類の異なる複数の金属からなる複数の電極から構成される複合電極１４をさらに有し、測定部１４は、基準電極１０と複合電極１１を構成する複数の電極との間の電圧、もしくは電流を地中を介してそれぞれ測定し、演算部１５は、測定部１４が測定した鋼管柱ＰＭと基準電極１０との間の電圧と基準電極１０と複合電極１１を構成する複数の電極との間の電圧とに基づいて鋼管柱ＰＭの腐食度合を推定する情報を提供するものである。【選択図】図１
2017161402.tif 000002
【特許請求の範囲】
【請求項１】
地中に埋設された金属製の被測定対象の近傍の地中に設置される基準電極と、前記被測定対象と前記基準電極との間の電流または電圧、または電流もしくは電圧のうちいずれかを地中を介して測定する測定手段と、前記測定手段の測定結果を解析して前記被測定対象の腐食度合を推定するための演算処理手段と、
を有する腐食度合推定装置において、
前記被測定対象および前記基準電極の近傍の地中に設置される種類の異なる複数の金属からなる複数の電極から構成される複合電極をさらに有し、
前記測定手段は、前記基準電極と前記複合電極を構成する複数の電極との間の電圧を地中を介してそれぞれ測定する手段をさらに有し、
前記演算処理手段は、前記測定手段が測定した前記被測定対象と前記基準電極との間の電圧と前記基準電極と前記複合電極を構成する複数の電極との間の電圧とに基づいて前記被測定対象の腐食度合の推定情報を提供する、
ことを特徴とする腐食度合推定装置。
【請求項２】
請求項１記載の腐食度合推定装置において、
前記演算処理手段は、前記複合電極を構成する所定の電極と前記被測定対象との間に流れる電流の大きさおよび方向に基づいて前記被測定対象の腐食度合を推定する追加推定を実施する手段をさらに有し、前記推定情報と前記追加推定を実施する手段により得られた情報による追加推定情報とが同じ内容を示すときに、前記推定情報を提供する、
ことを特徴とする腐食度合推定装置。
【請求項３】
請求項２記載の腐食度合推定装置において、
前記演算処理手段は、前記推定情報と前記追加推定情報とが異なる内容を示すときには、推定が失敗した旨の情報を提供する、
ことを特徴とする腐食度合推定装置。
【請求項４】
請求項１から３のいずれか１項に記載の腐食度合推定装置において、
前記被測定対象は、鉄の本体に亜鉛メッキが施された鋼管柱であり、
前記複合電極は、亜鉛、鉄、酸化鉄の３種類の金属、もしくは亜鉛、鉄の２種類の金属からなる電極から構成され、
前記基準電極は、飽和硫酸銅または銀塩化銀からなり、
前記演算処理手段は、前記複合電極を構成する亜鉛、鉄、および酸化鉄の３種類の金属からなる電極もしくは、亜鉛、鉄の２種類の金属からなる電極と前記基準電極との間のそれぞれの電圧と、前記被測定対象と前記基準電極との間の電圧とを比較して前記被測定対象の腐食度合を推定する第一の推定方法を実行する、
ことを特徴とする腐食度合推定装置。
【請求項５】
請求項４記載の腐食度合推定装置において、
前記演算処理手段は、前記第一の推定方法に加え、前記複合電極を構成する鉄からなる電極と前記被測定対象との間に流れる電流の大きさおよび方向に基づいて前記被測定対象の腐食度合を推定する第二の推定方法を実行し、前記第一の推定方法による推定情報と前記第二の推定方法による追加推定情報とが同じ内容を示すときに、前記推定情報を提供する、
ことを特徴とする腐食度合推定装置。
【請求項６】
請求項１から５のいずれか１項に記載の腐食度合推定装置において、
前記基準電極を前記複合電極を構成する電極の一つとして有する、
ことを特徴とする腐食度合推定装置。
【請求項７】
請求項１から６のいずれか１項に記載の腐食度合推定装置において、
前記測定する手段の測定結果または前記演算処理手段の演算結果を記憶する記憶部を有する、
ことを特徴とする腐食度合推定装置。
【請求項８】
請求項１から７のいずれか１項に記載の腐食度合推定装置において、
前記測定する手段の測定結果、前記演算処理手段の演算結果、または前記記憶部に記憶された測定結果または演算結果を外部の機器に転送する通信手段を有する、
ことを特徴とする腐食度合推定装置。
【請求項９】
請求項１から８のいずれか１項に記載の腐食度合推定装置において、
前記被測定対象の腐食を防止するための第２の金属材料からなる腐食防止用電極を接続するための接続手段をさらに備え、
前記測定手段は、前記被測定対象と前記腐食防止用電極とが接続されている状態および接続されていない状態における前記被測定対象と前記基準電極との間の電圧をさらに測定し、
前記演算処理手段は、前記測定手段により測定された前記被測定対象と前記腐食防止用電極とが接続されている状態および接続されていない状態における前記被測定対象と前記基準電極との間の電圧に基づいて、前記腐食防止用電極における前記第２の金属材料の防食効果を評価する、
ことを特徴とする腐食度合推定装置。
【請求項１０】
請求項９に記載の腐食度合推定装置において、
前記測定手段は、前記被測定対象と前記腐食防止用電極との間に流れる電流をさらに測定し、
前記演算処理手段は、前記測定手段により測定された電流の測定結果に基づいて、前記腐食防止用電極の寿命を推定する、
ことを特徴とする腐食度合推定装置。
【発明の詳細な説明】
【技術分野】
【０００１】
本発明は、腐食度合推定装置に関する。
【背景技術】
【０００２】
地中に埋設された金属製配管の腐食度合を推定するために、金属製配管の近傍に電極を埋設し、金属製配管と電極との間の電位を測定する自然電位法がある（たとえば、特許文献１参照）。
【先行技術文献】
【特許文献】
【０００３】
【特許文献１】特開平９−２３６５６５号公報
【発明の概要】
【発明が解決しようとする課題】
【０００４】
上述の自然電位法では、金属製配管が埋設されている土中の成分や土中に含まれる水分量、あるいは、金属製配管の埋設状態などにより、測定電位に変化が生じる。したがって、同じ製品であり腐食度合も同じ程度の金属製配管であっても異なる場所に埋設されている金属製配管の電位を、上述の自然電位法を用いて測定した場合、測定電位は一定ではない。このため、腐食度合の推定精度を高く保つためには、１つの製品の埋設場所について、新品時から定期的かつ同一条件で測定を実施するなどの対策が必要になる。
【０００５】
本発明は、このような背景の下に行われたものであって、腐食度合の推定精度を容易に高く保つことができる腐食度合推定装置を提供することを目的とする。
【課題を解決するための手段】
【０００６】
上記課題を解決するために、本発明は、地中に埋設された金属製の被測定対象の近傍の地中に設置される基準電極と、被測定対象と基準電極との間の電流または電圧、または電流もしくは電圧のうちいずれかを地中を介して測定する測定手段と、測定手段の測定結果を解析して被測定対象の腐食度合を推定するための演算処理手段と、を有する腐食度合推定装置において、被測定対象および基準電極の近傍の地中に設置される種類の異なる複数の金属からなる複数の電極から構成される複合電極をさらに有し、測定手段は、基準電極と複合電極を構成する複数の電極との間の電圧を地中を介してそれぞれ測定する手段をさらに有し、演算処理手段は、測定手段が測定した被測定対象と基準電極との間の電圧と基準電極と複合電極を構成する複数の電極との間の電圧とに基づいて被測定対象の腐食度合の推定情報を提供するものである。
【０００７】
上述の腐食度合推定装置において、演算処理手段は、複合電極を構成する所定の電極と被測定対象との間に流れる電流の大きさおよび方向に基づいて被測定対象の腐食度合を推定する追加推定を実施する手段をさらに有し、推定情報と追加推定を実施する手段により得られた情報による追加推定情報とが同じ内容を示すときに、推定情報を提供するようにすることができる。このときに、演算処理手段は、推定情報と追加推定情報とが異なる内容を示すときには、推定が失敗した旨の情報を提供するようにしてもよい。
【０００８】
上述の腐食度合推定装置において、被測定対象は、鉄の本体に亜鉛メッキが施された鋼管柱であり、複合電極は、亜鉛、鉄、酸化鉄の３種類の金属、もしくは亜鉛、鉄の２種類の金属からなる電極から構成され、基準電極は、飽和硫酸銅または銀塩化銀からなり、演算処理手段は、複合電極を構成する亜鉛、鉄、および酸化鉄の３種類の金属からなる電極もしくは、亜鉛、鉄の２種類の金属からなる電極と基準電極との間のそれぞれの電圧と、被測定対象と基準電極との間の電圧とを比較して被測定対象の腐食度合を推定する第一の推定方法を実行することができる。
【０００９】
上述の腐食度合推定装置において、演算処理手段は、第一の推定方法に加え、複合電極を構成する鉄からなる電極と被測定対象との間に流れる電流の大きさおよび方向に基づいて被測定対象の腐食度合を推定する第二の推定方法を実行し、第一の推定方法による推定情報と第二の推定方法による追加推定情報とが同じ内容を示すときに、推定情報を提供することができる。
【００１０】
上述の腐食度合推定装置において、基準電極を複合電極を構成する電極の一つとして有することができる。
【００１１】
上述の腐食度合推定装置において、測定する手段の測定結果または演算処理手段の演算結果を記憶する記憶部を有することができる。
【００１２】
上述の腐食度合推定装置において、測定する手段の測定結果、演算処理手段の演算結果、または記憶部に記憶された測定結果または演算結果を外部の機器に転送する通信手段を有することができる。
【００１３】
上述の腐食度合推定装置において、被測定対象の腐食を防止するための第２の金属材料からなる腐食防止用電極を接続するための接続手段をさらに備え、測定手段は、被測定対象と腐食防止用電極とが接続されている状態および接続されていない状態における被測定対象と基準電極との間の電圧をさらに測定し、演算処理手段は、測定手段により測定された被測定対象と腐食防止用電極とが接続されている状態および接続されていない状態における被測定対象と基準電極との間の電圧に基づいて、腐食防止用電極における第２の金属材料の腐食防止効果を適正に評価することができる。このときに、測定手段は、被測定対象と腐食防止用電極との間に流れる電流をさらに測定し、演算処理手段は、測定手段により測定された電流の測定結果に基づいて、腐食防止用電極の寿命を推定することもできる。
【発明の効果】
【００１４】
本発明によれば、腐食度合の推定精度を容易に高く保つことができる。
【図面の簡単な説明】
【００１５】
【図１】本発明の第一の実施の形態に係る腐食度合推定装置のブロック構成図である。
【図２】図１の複合電極の具体的な構成例を示す図である。
【図３】図１の鋼管柱を鉛直方向から見た場合の鋼管柱と基準電極と複合電極との位置関係を示す図である。
【図４】主に自然電位法に沿った鋼管柱腐食度合推定処理について説明するためのフローチャートである。
【図５】自然電位法とプローブ法を組み合わせた鋼管柱腐食度合推定処理について説明するためのフローチャートである。
【図６】本発明の第二の実施の形態に係る腐食度合推定装置のブロック構成図である。
【図７】本発明の第二の実施の形態に係る複合電極の構成例を示す図である。
【図８】図１の鋼管柱を鉛直方向から見た場合の鋼管柱と図７の複合電極との位置関係を示す図である。
【図９】図７の複合電極の変形例および図１の鋼管柱を鉛直方向から見た場合の鋼管柱と図７の複合電極の変形例との位置関係を示す図である。
【図１０】本発明の第三の実施の形態に係る腐食度合推定装置のブロック構成図である。
【図１１】マグネシウム残量推定処理について説明するためのフローチャートである。
【発明を実施するための形態】
【００１６】
（第一の実施の形態）
本発明の第一の実施の形態に係る腐食度合推定装置１について、図１〜図５を参照しながら説明する。
【００１７】
（腐食度合推定装置１の構成について）
腐食度合推定装置１は、図１に示すように、地中に埋設された金属製の被測定対象である鋼管柱ＰＭの近傍の地中に設置される飽和硫酸銅電極からなる基準電極１０と、鋼管柱ＰＭと基準電極１０との間の電圧を地中を介して測定する測定手段である測定部１４と、測定部１４の測定結果を解析して鋼管柱ＰＭの腐食度合を推定するための演算処理手段である演算部１５と、を有する。この構成は、従来の自然電位法による腐食度合推定を行うことができる構成であるが、腐食度合推定装置１は、鋼管柱ＰＭおよび基準電極１０の近傍の地中に設置される種類の異なる複数の金属（亜鉛、鉄、酸化鉄）からなる亜鉛電極１１ａ，鉄電極１１ｂ，酸化鉄電極１１ｃから構成される複合電極１１をさらに有している。なお、基準電極１０は、銀塩化銀製であってもよいし、異なる複数の金属電極として、亜鉛電極、鉄電極の２種類であってもよい。
【００１８】
測定部１４は、基準電極１０と複合電極１１を構成する亜鉛電極１１ａ，鉄電極１１ｂ，酸化鉄電極１１ｃとの間の電圧を地中を介してさらに測定し、測定結果を演算部１５に供給する。演算部１５は、測定部１４が測定した鋼管柱ＰＭと基準電極１０との間の電圧と、基準電極１０と、複合電極１１を構成する亜鉛電極１１ａ，鉄電極１１ｂ，酸化鉄電極１１ｃとの間の電圧とを比較し、その結果に基づいて鋼管柱ＰＭの腐食度合を推定する情報を提供する。これにより、土中の状況に応じた電位の測定結果のバラツキを、複合電極１１と基準電極１０との間の電位の測定結果を参照することで必要に応じ補正し、精度の高い推定情報を得ることができる。鋼管柱ＰＭの土中部分の腐食度合の推定情報は、複数段階に分けられた腐食レベルのランクなどによって示すことも可能である。
【００１９】
この他にも、腐食度合推定装置１は、複合電極１１を構成する鉄電極１１ｂと鋼管柱ＰＭとの間に流れる電流の大きさおよび方向に基づいて、鋼管柱ＰＭの腐食度合を推定する情報を提供することができる。測定部１４は、複合電極１１を構成する鉄電極１１ｂと鋼管柱ＰＭとの間に流れる電流の大きさおよび方向を測定し、測定結果を演算部１５に供給する。演算部１５は、測定部１４から供給された測定結果に基づいて、鋼管柱ＰＭの腐食度合を推定する。この構成は、従来のプローブ法による腐食度合推定を行うことができる構成であるが、腐食度合推定装置１の演算部１５は、自然電位法による推定の結果得られた腐食レベルのランクと、プローブ法による推定の結果得られた腐食レベルのランクとが一致したときに、表示部１６に推定情報を出力することができる。このように腐食度合推定装置１では、二つの異なる推定方法によって推定を行い、二つの異なる推定方法による推定情報が同じ内容を示すときに推定情報を出力するので、さらに精度の高い推定情報を得ることができる。
【００２０】
腐食度合推定装置１のさらに詳細な構成は、図１に示すように、基準電極１０と、複合電極１１と、測定対象接続部１２と、切替スイッチ部１３と、測定部１４と、演算部１５と、表示部１６と、を有する。さらに、基準電極１０と測定部１４との間、複合電極１１と測定部１４との間、および測定対象接続部１２と測定部１４との間には、アンプ１７ａ，１７ｂ，１７ｃ，１７ｄ，１７ｅを有する。また、測定部１４、演算部１５、および表示部１６に対し、ユーザが手動で各種の指示を行うための操作部１８を有する。さらに、測定部１４の測定結果および演算部１５の演算結果を記憶するための記憶部１９を有する。
【００２１】
基準電極１０は、飽和硫酸銅製であり一般的に自然電位法の基準電極として使用され、切替スイッチ部１３のスイッチ１３ｃを介してグランド側（マイナス側）に接続されている。なお、基準電極１０は、銀塩化銀製であってもよい。
【００２２】
複合電極１１は、亜鉛電極１１ａ、鉄電極１１ｂ、および酸化鉄電極１１ｃを有する。亜鉛電極１１ａは、鋼管柱ＰＭの亜鉛メッキと同じ自然電位を有する。鉄電極１１ｂは、鋼管柱ＰＭの亜鉛メッキが腐食して露出する鉄と同じ自然電位を有する。また、鉄電極１１ｂは、プローブ法におけるプローブとしても利用することができる。酸化鉄電極１１ｃは、鋼管柱ＰＭの亜鉛メッキが腐食して露出した鉄に生じた錆と同じ自然電位を有する。
【００２３】
図２に示す複合電極１１の例では、亜鉛電極１１ａ、鉄電極１１ｂ、酸化鉄電極１１ｃは、互いに干渉しないように、支持部材１１ｄに取り付けられている。支持部材１１ｄの材質は、非導電性であり頑丈なものが好ましく、たとえば強化プラスチックなどを採用することができる。または、支持部材１１ｄを金属製とする場合は、支持部材１１ｄと各電極との間が電気的に絶縁されるようにする。また、各電極から測定部１４には、電気配線１１ｅ，１１ｆ，１１ｇが配設されている。さらに、支持部材１１ｄの亜鉛電極１１ａ、鉄電極１１ｂ、酸化鉄電極１１ｃが取り付けられていない側には、ハンドル１１ｈが取り付けられている。ハンドル１１ｈは、ユーザが亜鉛電極１１ａ、鉄電極１１ｂ、酸化鉄電極１１ｃを土中に差し込む際に手で押圧したり、ハンマー等で叩くなどして利用することができる。ハンドル１１ｈの材質は、ハンマー等で叩くことなどを考慮して金属製などの頑丈な材質とすることが好ましい。
【００２４】
測定対象接続部１２は、鋼管柱ＰＭと測定部１４とを接続するための端子を有する。この端子としては、たとえば、ワニ口クリップやミノムシクリップなどの着脱自在の端子とすることが好ましい。
【００２５】
切替スイッチ部１３は、鋼管柱ＰＭと測定部１４とを接断するスイッチ１３ａと、鉄電極１１ｂと測定部１４とを接断するスイッチ１３ｂと、基準電極１０と測定部１４とを接断するスイッチ１３ｃとを有する。なお、切替スイッチ部１３は、測定部１４の制御によって、スイッチ１３ａ，１３ｂ，１３ｃを接続または開放する。
【００２６】
測定部１４は、鋼管柱ＰＭと基準電極１０との間の電圧を測定すると共に、複合電極１１を構成する亜鉛電極１１ａ，鉄電極１１ｂ，酸化鉄電極１１ｃと基準電極１０との間の電圧を測定する。さらに、測定部１４は、鋼管柱ＰＭと鉄電極１１ｂとの間の電流の大きさおよび方向を測定することができる。測定部１４は、測定結果を演算部１５に供給する。また、測定部１４は、切替スイッチ部１３のスイッチ１３ａ，１３ｂ，１３ｃの接続開放の制御を実施する。なお、第一〜第三の実施の形態において、測定部１４は、不図示の内部回路の切替えによって、電圧の測定と電流の測定とを切替えることができる。測定部１４の電圧の測定と電流の測定の切替えは、ユーザからの指示入力に基づいて行うこともできるし、後述するフローチャートの処理を実行する際には、フローの進行に応じて自動的に切替えることもできる。
【００２７】
演算部１５は、測定部１４が測定した鋼管柱ＰＭと基準電極１０との間の電圧と、複合電極１１を構成する亜鉛電極１１ａ，鉄電極１１ｂ，酸化鉄電極１１ｃと基準電極１０との間の電圧に基づいて、鋼管柱ＰＭの土中部分の腐食度合を推定する。さらに、演算部１５は、測定部１４が測定した鋼管柱ＰＭと鉄電極１１ｂとの間に流れる電流の大きさおよび方向に基づいて、鋼管柱ＰＭの土中部分の腐食度合を推定する。この推定の方法については詳しく後述する。
【００２８】
なお、ここでは説明を分かり易くするために、測定部１４と演算部１５とを個別の機能ブロックとして説明するが、測定部１４と演算部１５とは１つの機能ブロック内に集約してもよい。また、測定部１４と演算部１５は、情報処理装置が予めインストールされている所定のプログラムを実行することによって実現することができる。この情報処理装置についても測定部１４と演算部１５とで異なる２つの情報処理装置を用いてよいが１つの情報処理装置によって測定部１４および演算部１５の機能を実現することができる。
【００２９】
このような情報処理装置は、たとえば、不図示のメモリ、ＣＰＵ(Central Processing Unit)、入出力ポートなどを有する。情報処理装置のＣＰＵは、メモリなどから所定のプログラムとして制御プログラムを読み込んで実行する。これにより、情報処理装置には、測定部１４と演算部１５の機能が実現される。なお、ＣＰＵの代わりにＡＳＩＣ(Application Specific Integrated Circuit)、マイクロプロセッサ（マイクロコンピュータ）、ＤＳＰ(Digital Signal Processor)などを用いてもよい。
【００３０】
また、上述の所定のプログラムは、測定部１４と演算部１５の出荷前に、情報処理装置のメモリなどに記憶されたものであっても、測定部１４と演算部１５の出荷後に、情報処理装置のメモリなどに記憶されたものであってもよい。また、プログラムの一部が、測定部１４と演算部１５の出荷後に、情報処理装置のメモリなどに記憶されたものであってもよい。測定部１４と演算部１５の出荷後に、情報処理装置のメモリなどに記憶されるプログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００３１】
また、上述の所定のプログラムは、情報処理装置によって直接実行可能なものだけでなく、ハードディスクなどにインストールすることによって実行可能となるものも含む。また、圧縮されたり、暗号化されたりしたものも含む。
【００３２】
このように、情報処理装置とプログラムによって測定部１４と演算部１５を実現することにより、大量生産や仕様変更（または設計変更）に対して柔軟に対応可能となる。
【００３３】
なお、情報処理装置が実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【００３４】
表示部１６は、測定部１４の測定結果および演算部１５の演算結果を推定情報として外部に通知するものであり、たとえば、液晶表示パネル等である。その他にも表示部１６を発光ダイオードで構成し、発光ダイオードの点灯、点滅、または消灯のパターンの種類によって、上述の推定情報を表示してもよい。あるいは、表示部１６は、スピーカなどの音響信号を送出するものとし、音声信号やブザー音などによって、上述の推定情報を表示してもよい。もしくは、表示部１６は、液晶表示パネル、発光ダイオード、スピーカのいずれかまたは全部を組み合わせたものであってもよい。
【００３５】
アンプ１７ａは、鋼管柱ＰＭの電圧を増幅して測定部１４に入力する。アンプ１７ｂは、酸化鉄電極１１ｃの電圧を増幅して測定部１４に入力する。アンプ１７ｃは、鉄電極１１ｂの電圧を増幅して測定部１４に入力する。アンプ１７ｄは、亜鉛電極１１ａの電圧を増幅して測定部１４に入力する。アンプ１７ｅは、鋼管柱ＰＭの電流を増幅して測定部１４に入力する。
【００３６】
操作部１８は、測定部１４、演算部１５、および表示部１６に対し、ユーザが手動で各種の指示を行うための入力手段である。ここでいう各種の指示とは、たとえば、測定部１４に対しては、測定開始の指示や測定のやり直しの指示などである。また、演算部１５に対しては、演算結果の出力の指示や演算手順の詳細の出力指示などである。表示部１６に対しては、表示内容の切替えの指示や表示画面の明暗、コントラスト等の調整指示などである。
【００３７】
記憶部１９は、各測定結果および測定値の演算処理結果を記憶させて一時保管する。たとえば、基準電極１０と鋼管柱ＰＭとの間の電圧の測定結果、および基準電極１０と亜鉛電極１１ａとの間の電圧の測定結果、基準電極１０と鉄電極１１ｂとの間の電圧の測定結果、または基準電極１０と酸化鉄電極１１ｃとの間の電圧の測定結果、もしくは基準電極１０と鋼管柱ＰＭとの間の電圧の測定結果と、基準電極１０と各電極（亜鉛、鉄、酸化鉄）との間の電圧の測定結果との差などを記憶する。また、必要に応じて、操作部１８を操作することにより、記憶した値を表示部１６に再表示させることができる。
【００３８】
通信部３０は、各測定結果や演算結果をリアルタイムで外部機器へデータ転送を行ったり、記憶部１９に記憶されている各測定結果や演算結果を外部機器へデータ転送を行うものである。外部機器とは、パソコンとかタブレット、携帯電話などの端末を含む。なお、通信部３０は、有線でも無線でも良い。
【００３９】
（腐食度合推定方法について）
以下では、腐食度合推定装置１による鋼管柱ＰＭの腐食度合推定方法について詳細に説明する。鋼管柱ＰＭの土中に埋設された部分の腐食度合を推定するためには、鋼管柱ＰＭの近傍に、基準電極１０および複合電極１１を埋設する。このとき、土中に一部が埋設された鋼管柱ＰＭを鉛直方向から見た場合の鋼管柱ＰＭと基準電極１０および複合電極１１との位置関係は図３に示すようにする。すなわち、鋼管柱ＰＭの外周から基準電極１０までの距離Ｌ１と、基準電極１０から亜鉛電極１１ａまでの距離Ｌ２とは、ほぼ等しくなる（Ｌ１＝Ｌ２）ように設置することが好ましい。これにより、鋼管柱ＰＭと基準電極１０との間の土中の電気抵抗と、基準電極１０と亜鉛電極１１ａとの間の土中の電気抵抗とを等しくすることができるので、精度の高い電圧または電流の測定を行うことができる。なお、土中の電気抵抗を小さく抑えるために、距離Ｌ１，Ｌ２は、たとえば３０ｃｍ〜１００ｃｍの間にすることが好ましい。
【００４０】
（自然電位法）
各金属は各々固有の電位を有しており、これを自然電位という。一般的に、飽和硫酸銅製の電極を基準電極１０として各金属の固有の自然電位の測定が行われる。たとえば、飽和硫酸銅製の基準電極１０を用いた場合の亜鉛の自然電位は、−１１００ｍＶ程度であり、鉄の自然電位は、−６００ｍＶであり、鉄錆（すなわち酸化鉄）の自然電位は、−２００ｍＶ程度である。
【００４１】
ここでは、自然電位法による測定は、鋼管柱ＰＭの土中に埋設された部分の腐食の度合を推定することが目的である。たとえば、鋼管柱ＰＭの亜鉛メッキが腐食していない状態では、上述の自然電位は亜鉛の電位を呈する。すなわち、腐食レベルは低いと推定することが可能である。これに対し、鋼管柱ＰＭの亜鉛メッキが腐食して鉄が露出している状態では、上述の自然電位は鉄の電位を呈する。すなわち、亜鉛メッキが腐食していない状態よりも高い腐食レベルであると推定することが可能である。さらに、鋼管柱ＰＭの亜鉛メッキが腐食して露出した鉄に錆が生じている状態では、上述の自然電位は酸化鉄の電位を呈する。すなわち、腐食レベルが非常に高いと推定することが可能である。
【００４２】
このようにして、自然電位法により鋼管柱ＰＭの土中に埋設された部分の腐食の度合を推定することができる。
【００４３】
このような自然電位法による測定では、鋼管柱ＰＭの土中に埋設された部分の近傍に、飽和硫酸銅製の基準電極１０を土中に差し込んで電位の測定を行う。このときに、鋼管柱ＰＭと基準電極１０との間に介在する土の状態、土の成分、または鋼管柱ＰＭの設置状況等により、鋼管柱ＰＭと基準電極１０との間の電路の抵抗値が異なるため、測定結果に変化が生じる。たとえば、土の成分としては、粘度質と火山灰質とでは抵抗値が異なる。また、晴天が続いた後の乾燥した土と雨後の湿った土とでは抵抗値が異なる。あるいは、鋼管柱ＰＭの周囲の土が固く締まっているか緩いかによっても抵抗値が異なる。このような鋼管柱ＰＭと基準電極１０との間の電路の抵抗値の違いは、自然電位法における測定電位の違いとなって現れる。よって、一律に、測定電位の値によって、鋼管柱ＰＭの土中に埋設された部分の状態の推定することが難しい。
【００４４】
そこで、腐食度合推定装置１では、複合電極１１として、図２に示すように、亜鉛電極１１ａ、鉄電極１１ｂ、酸化鉄電極１１ｃを有し、これらの亜鉛電極１１ａ，鉄電極１１ｂ，酸化鉄電極１１ｃと基準電極１０との間で自然電位を測定することで、その土の抵抗値を加味した自然電位の測定を行うことができる。たとえば、基準電極１０と亜鉛電極１１ａとの間で測定した電位と、鋼管柱ＰＭと基準電極１０との間で測定した電位とがほぼ同じ値であれば、鋼管柱ＰＭは、亜鉛の自然電位を呈していると判定できる。したがって、鋼管柱ＰＭの亜鉛メッキは腐食していないと推定することができる。これに対し、基準電極１０と鉄電極１１ｂとの間で測定した電位と、鋼管柱ＰＭと基準電極１０との間で測定した電位とがほぼ同じ値であれば、鋼管柱ＰＭは、鉄の自然電位を呈していると判定できる。したがって、鋼管柱ＰＭの亜鉛メッキは腐食して鉄が露出していると推定することができる。同様に、基準電極１０と酸化鉄電極１１ｃとの間で測定した電位と、鋼管柱ＰＭと基準電極１０との間で測定した電位とがほぼ同じ値であれば、鋼管柱ＰＭは、酸化鉄の自然電位を呈していると判定できる。したがって、鋼管柱ＰＭの亜鉛メッキは腐食して露出した鉄が錆びていると推定することができる。
【００４５】
このようにして、腐食度合推定装置１は、自然電位法においては、複合電極１１を構成する亜鉛電極１１ａ、鉄電極１１ｂ、および酸化鉄電極１１ｃと基準電極１０との間の電位と鋼管柱ＰＭと基準電極１０との間の電位を比較することで、測定された電位がどの金属の自然電位であるかを正確に把握することができる。
【００４６】
（プローブ法）
腐食度合推定装置１は、上述の自然電位法の他に、プローブ法による腐食推定についても併せて行うことができる。プローブ法とは、自然電位が約−６００ｍＶである鉄電極１１ｂをプローブに用いることで、鋼管柱ＰＭの亜鉛メッキが腐食していない状態では、自然電位が−６００ｍＶの鉄電極１１ｂから自然電位が−１１００ｍＶの鋼管柱ＰＭの亜鉛メッキに向かって電流が流れる。これに対し、鋼管柱ＰＭの亜鉛メッキが腐食して鉄が露出している状態では、鋼管柱ＰＭ側と鉄電極１１ｂ側とでほぼ同じ自然電位となるので、鉄電極１１ｂには電流が流れ難くなる。さらに、鋼管柱ＰＭの露出している鉄に錆が生じている状態では、自然電位が約−２００ｍＶの鋼管柱ＰＭの錆（酸化鉄）から自然電位が−６００ｍＶの鉄電極１１ｂに向かって電流が流れる。このように、プローブ法では、鉄電極１１ｂに流れる電流の大きさと方向によって鋼管柱ＰＭの土中埋設部分の腐食の状態を推定することができる。
【００４７】
以上説明したように、腐食度合推定装置１は、自然電位法とプローブ法の双方を用いて鋼管柱ＰＭの腐食度合を推定することができる。たとえば、自然電位法とプローブ法のいずれかを適宜選択して鋼管柱ＰＭの腐食度合を推定したり、自然電位法とプローブ法の双方を共に用いて鋼管柱ＰＭの腐食度合を推定することができる。
【００４８】
（フローチャートに基づく動作説明）
図４のフローチャートは、主に自然電位法に沿ったもので、測定部１４、演算部１５、表示部１６、および記憶部１９の処理を示すものである。図４のフローチャートにおけるＳＴＡＲＴの条件は、基準電極１０および複合電極１１が鋼管柱ＰＭの周囲の適切な場所に埋設され、腐食度合推定装置１の不図示の電源がＯＮ状態になり稼働しているという条件である。図４のフローチャートにおいて、ＳＴＡＲＴの条件が満たされると、処理は、ステップＳ１に進む。
【００４９】
ステップＳ１において、測定部１４は、（１）基準電極１０と鋼管柱ＰＭとの間の電圧測定（基準―鋼管柱間）、（２）基準電極１０と鉄電極１１ｂとの間の電圧測定（基準―鉄電極間）、（３）基準電極１０と酸化鉄電極１１ｃとの間の電圧測定（基準―酸化鉄電極間）、および（４）基準電極１０と亜鉛電極１１ａとの間の電圧測定（基準―亜鉛電極間）をそれぞれ実施する。ステップＳ１において、基準電極１０と、鉄電極１１ｂ、酸化鉄電極１１ｃ、および亜鉛電極１１ａとの間の電圧測定が実施されると、処理は、ステップＳ２に進む。
【００５０】
ステップＳ２において、演算部１５は、（１）基準電極１０と鋼管柱ＰＭとの間の電圧測定の結果と、（２）基準電極１０と鉄電極１１ｂとの間の電圧測定の結果、（３）基準電極１０と酸化鉄電極１１ｃとの間の電圧測定の結果、および（４）基準電極１０と亜鉛電極１１ａとの間の電圧測定の結果とをそれぞれ比較する演算処理を実行する。たとえば、（１）と（４）とがほぼ同じであれば、鋼管柱ＰＭの亜鉛メッキは健在であると推定できる。（１）と（２）とがほぼ同じであれば、鋼管柱ＰＭの亜鉛メッキは無くなり鉄が露出していると推定できる。（１）と（３）とがほぼ同じであれば、鋼管柱ＰＭの亜鉛メッキが無くなり鉄が錆びていると推定できる。
【００５１】
上述の演算処理について、さらに詳細に説明すると、（１）基準電極１０と鋼管柱ＰＭとの間の電圧測定の結果と、（２）基準電極１０と鉄電極１１ｂとの間の電圧測定の結果、（３）基準電極１０と酸化鉄電極１１ｃとの間の電圧測定の結果、および（４）基準電極１０と亜鉛電極１１ａとの間の電圧測定の結果との差をそれぞれ取り、その差が閾値を越えているか否かを判定する。差が閾値以内であれば、双方の電圧はほぼ同じと判定し、差が閾値を越えていれば、双方の電圧は異なると判定する。閾値は、ユーザが求める測定精度に応じて適宜設定される。たとえば、ユーザが高い測定精度を求めるのであれば、閾値は０かほぼ０に近い数値になり、ユーザがさほど高い測定精度を求めていないのであれば、閾値は０以外の所定の数値になる。ステップＳ２において、演算処理が実行されると、処理は、ステップＳ３にすすむ。
【００５２】
ステップＳ３において、記憶部１９は、測定部１４の測定結果および演算部１５の演算結果などの各データを保存する。ステップＳ３において、各データが記憶部１９に保存されると、処理は、ステップＳ４に進む。
【００５３】
ステップＳ４において、表示部１６は、ステップＳ１で測定されたリアルタイムデータとしての測定結果およびステップＳ２で演算された演算結果を腐食度合の推定情報として表示する。推定情報としては、前述の測定結果および演算結果の生データを表示してもよいし、演算部１５の処理として、ステップＳ１での測定結果の生データと併せて、ステップＳ２の演算結果として、（１）と（４）とがほぼ同じであれば、腐食レベルのランクとして「異常なし」、（１）と（２）とがほぼ同じであれば、腐食レベルのランクとして「メッキ無し」、（１）と（３）とがほぼ同じであれば、腐食レベルのランクとして「錆有り」などと表示部１６に表示させるようにして推定情報を提供してもよい。また、このとき、ステップＳ３で記憶部１９に保存されている過去の測定結果および演算結果（保存データ）についても表示することができる。表示部１６におけるリアルタイムデータの表示、保存データの表示、またはリアルタイムデータと保存データの双方の表示の切替えは、操作部１８によって、行うことができる。
【００５４】
なお、ステップＳ１における測定は、（３）基準電極１０と酸化鉄電極１１ｃとの間の電圧測定については省略してもよい。この理由は、（２）基準電極１０と鉄電極１１ｂとの間の電圧測定と（４）基準電極１０と亜鉛電極１１ａとの間の電圧測定を行えば、鋼管柱ＰＭの亜鉛メッキの劣化の有無は推定できるからである。さらに、鋼管柱ＰＭの亜鉛メッキの劣化の進み具合までも推定したい場合に、（３）基準電極１０と酸化鉄電極１１ｃとの間の電圧測定を実施すればよい。
【００５５】
また、測定部１４は、図４のフローチャートのステップＳ１における（１）〜（４）の測定に加え、プローブ法により、鋼管柱ＰＭと鉄電極１１ｂとの間に流れる電流の大きさと方向を測定し、表示部１６は、自然電位法による推定情報とプローブ法による追加推定情報の双方を表示するようにすれば、ユーザは、推定情報の真偽を確認することが容易になる。たとえば、図４のフローチャートの処理により得られた自然電位法による推定情報と、プローブ法により得られた推定情報とが同じ内容であれば、その推定情報は真であると判断できる。一方、図４のフローチャートの処理により得られた自然電位法による推定情報と、プローブ法により得られた推定情報とが背反する内容であれば、その推定情報は偽であると判断できる。
【００５６】
もうひとつの例として図５のフローチャートを示す。これは、自然電位法とプローブ法を組み合わせたもので、測定部１４および演算部１５の処理を示すものである。図５のフローチャートにおけるＳＴＡＲＴの条件は、図４のフローチャートの条件と同じである。図５のフローチャートにおいて、ＳＴＡＲＴの条件が満たされると、処理は、ステップＳ１０に進む。
【００５７】
ステップＳ１０において、測定部１４および演算部１５は、自然電位法により鋼管柱ＰＭの土中埋設部分の腐食度合の推定を実施する。ステップＳ１０において、自然電位法により鋼管柱ＰＭの土中埋設部分の腐食度合の推定が実施されると、処理は、ステップＳ１１に進む。
【００５８】
ステップＳ１１において、測定部１４および演算部１５は、自然電位法による推定が完了したか否かを判定する。ステップＳ１１において、自然電位法による推定が完了したと判定されると、処理は、ステップＳ１２に進む。一方、ステップＳ１１において、自然電位法による推定が未だ完了していないと判定されると、処理は、ステップＳ１０に戻る。
【００５９】
ステップＳ１２において、測定部１４は、自然電位法に替えてプローブ法による推定を実施するために、切替スイッチ部１３の切り替えを実施する。このときスイッチ１３ｃは、基準電極１０をこれまで接続されていた測定部１４の所定のポートから切り離し、スイッチ１３ｂは、鉄電極１１ｂを測定部１４の上記所定のポートに接続する。さらに、スイッチ１３ａは、鋼管柱ＰＭを測定部１４のこれまでとは異なるポートに接続する。なお、このポートの前段には、鋼管柱ＰＭの電流を増幅するアンプ１７ｅがスイッチ１３ａの後段に設けられている。
【００６０】
ステップＳ１３において、測定部１４は、切替スイッチ部１３の切替が完了したか否かを判定する。ステップＳ１３において、切替スイッチ部１３の切替が完了したと判定されると、処理は、ステップＳ１４に進む。一方、ステップＳ１３において、切替スイッチ部１３の切替が完了していないと判定されると、処理は、ステップＳ１２に戻る。
【００６１】
ステップＳ１４において、測定部１４および演算部１５は、プローブ法による腐食度合推定を実施する。すなわち、鋼管柱ＰＭと鉄電極１１ｂとの間に流れる電流の大きさと方向を測定して鋼管柱ＰＭの腐食度合の推定を実施する。ステップＳ１４において、プローブ法による腐食度合推定が実施されると、処理は、ステップＳ１５に進む。
【００６２】
ステップＳ１５において、測定部１４および演算部１５は、プローブ法による腐食度合推定が完了したか否かを判定する。ステップＳ１５において、プローブ法による腐食度合推定が完了したと判定されると、処理は、ステップＳ１６に進む。一方、ステップＳ１５において、プローブ法による腐食度合推定が未だ完了していないと判定されると、処理は、ステップＳ１４に戻る。
【００６３】
ステップＳ１６において、演算部１５は、ステップＳ１０の自然電位法による推定情報（腐食レベルのランクの情報など）の内容とステップＳ１４のプローブ法による追加推定情報の内容とが一致しているか否かを判定する。ステップＳ１６において、ステップＳ１０の自然電位法による推定情報の内容とステップＳ１４のプローブ法による追加推定情報の内容とが一致していると判定されると、処理は、ステップＳ１７に進む。一方、ステップＳ１６において、ステップＳ１０の自然電位法による推定情報の内容とステップＳ１４のプローブ法による追加推定情報の内容とが一致していないと判定されると、処理は、ステップＳ１８に進む。
【００６４】
ステップＳ１７において、演算部１５は、表示部１６に推定情報を表示して処理を終了する（ＥＮＤ）。
【００６５】
ステップＳ１８において、演算部１５は、表示部１６に「推定失敗」と表示して処理を終了する（ＥＮＤ）。
【００６６】
このように、演算部１５の処理として、自然電位法による推定情報とプローブ法による追加推定情報の双方が腐食レベルのランクとして同じ内容を示した場合に限り、推定情報を表示部１６に表示させ、自然電位法による推定情報とプローブ法による追加推定情報が腐食レベルのランクとして異なる内容を示した場合には、「推定失敗」と判定してその旨を表示部１６に表示させるようにしてもよい。たとえば、自然電位法による推定情報によれば鋼管柱ＰＭの腐食レベルのランクは「メッキ無し」であるのに、プローブ法による追加推定情報によれば鋼管柱ＰＭの腐食レベルのランクは「異常無し」であるとしたら「推定失敗」と判断してその旨を表示部１６に表示させる。これにより、ユーザは、精度の高い推定情報を得ることができる。また、ユーザは、「推定失敗」の表示を確認し、基準電極１０または複合電極１１の設置をやり直すなどの措置を講じることができる。
【００６７】
（第二の実施の形態）
本発明の第二の実施の形態に係る腐食度合推定装置１ａについて、図６を参照しながら説明する。図６は、腐食度合推定装置１ａのブロック構成図である。
【００６８】
なお、図６においては、図１における場合と対応する部分には同一の番号を付し、その詳細な説明は省略する。すなわち、図６の腐食度合推定装置１ａは、複合電極１１および基準電極１０に代わって、飽和硫酸銅からなる基準電極２２、亜鉛電極２３、鉄電極２４、および、酸化鉄電極２５から構成される複合電極２０が用いられている以外は、図１を用いて説明した腐食度合推定装置１と基本的に同様の構成を有するものである。なお、基準電極２２は、銀塩化銀製であってもよい。
【００６９】
複合電極２０について、図７および図８を参照しながら説明する。複合電極２０は、図７に示すように、１つの支持部材２１に、飽和硫酸銅からなる基準電極２２、亜鉛電極２３、鉄電極２４、および酸化鉄電極２５を有する構成である。なお、支持部材２１についても図２の例のように、ハンドル１１ｈに相当する部材を取り付けてもよい。複合電極２０は、複合電極２０を構成する電極の一つに基準電極となる飽和硫酸銅からなる基準電極２２を有している。配線２６ａは、酸化鉄電極２５と測定部１４との間の電気配線であり、配線２６ｂは、鉄電極２４と測定部１４との間の電気配線であり、配線２６ｃは、亜鉛電極２３と測定部１４との間の電気配線であり、配線２６ｄは、飽和硫酸銅からなる基準電極２２と測定部１４との間の電気配線である。また、各電極の先端部２７は、土中に差込み易いように、三角錐状になっている。
【００７０】
土中に一部が埋設された鋼管柱ＰＭを鉛直方向から見た場合の鋼管柱ＰＭと複合電極２０との位置関係は図８に示すようにする。これによれば、鋼管柱ＰＭと基準電極２２との間の距離、基準電極２２と亜鉛電極２３との間の距離、基準電極２２と鉄電極２４との間の距離、および基準電極２２と酸化鉄電極２５との間の距離は僅かに異なる。したがって、鋼管柱ＰＭと基準電極２２との間の土中の電気抵抗、基準電極２２と亜鉛電極２３との間の土中の電気抵抗、基準電極２２と鉄電極２４との間の土中の電気抵抗、および基準電極２２と酸化鉄電極２５との間の土中の電気抵抗は僅かに異なる。しかしながら、このような電気抵抗の僅かな差異による測定誤差については、推定を行う上で支障はなく無視できる範囲である。なお、複合電極２０と鋼管柱ＰＭとの距離は、可能な限り近いことが好ましい。たとえば、支持部材２１の基準電極２２側の端部を鋼管柱ＰＭの外周に接触させるようにすることがよい。
【００７１】
また、複合電極２０の変形例として、図９に示す複合電極２０ａによれば、鋼管柱ＰＭと基準電極２２との間の距離Ｌ１０、基準電極２２と亜鉛電極２３との間の距離Ｌ１１、基準電極２２と鉄電極２４との間の距離Ｌ１２、および基準電極２２と酸化鉄電極２５との間の距離Ｌ１３を等しくすることができる。これによれば、鋼管柱ＰＭと基準電極２２との間の土中の電気抵抗、基準電極２２と亜鉛電極２３との間の土中の電気抵抗、基準電極２２と鉄電極２４との間の土中の電気抵抗、および基準電極２２と酸化鉄電極２５との間の土中の電気抵抗を等しくすることができる。なお、支持部材２１ａの基準電極２２側の端部を鋼管柱ＰＭの外周に接触させることにより、距離Ｌ１０＝Ｌ１１＝Ｌ１２＝Ｌ１３となるようにすることができる。これにより、腐食度合推定装置１９は、精度の高い腐食度合の推定を行うことができる。
【００７２】
以上説明した複合電極２０，２０ａによれば、基準電極２２も含めて一体に形成することができる。これにより、第一の実施の形態のように、基準電極１０と複合電極１１とが２つに分かれている場合と比較して持ち運びや設置の際の利便性を向上させることができる。
【００７３】
（第三の実施の形態）
鋼管柱ＰＭの腐食を抑えるため、マグネシウム電極を鋼管柱近郊に設置している場合がある。そこで、上述した腐食度合推定装置１，１ａの構成に加えて、マグネシウム電極が鋼管柱の腐食を現状でどの程度防止しているか（防食効果の評価）、および、マグネシウム電極の残り寿命の推定をすることができるようにしてもよい。
【００７４】
本発明の第三の実施の形態に係る腐食度合推定装置１ｂについて、図１０を参照しながら説明する。
【００７５】
なお、図１０においては、図１における場合と対応する部分には同一の番号を付し、その詳細な説明は省略する。すなわち、図１０の腐食度合推定装置１ｂは、新たに、マグネシウム電極Ｍｇを接続するための電極接続部５１とスイッチ５２とを備え、測定部１４に代わって測定部５３、演算部１５に代わって演算部５４を備える以外は、図１を用いて説明した腐食度合推定装置１と基本的に同様の構成を有するものである。
【００７６】
マグネシウム電極Ｍｇは、電極接続部５１およびスイッチ５２を介して、測定部５３に接続される。また、測定部５３は、測定部１４と同様に、鋼管柱ＰＭと基準電極１０との間の電圧を測定すると共に、複合電極１１を構成する亜鉛電極１１ａ，鉄電極１１ｂ，酸化鉄電極１１ｃと基準電極１０との間の電圧を測定し、鋼管柱ＰＭと鉄電極１１ｂとの間の電流の大きさおよび方向を測定し、切替スイッチ部１３のスイッチ１３ａ，１３ｂ，１３ｃの接断の制御を実施する。さらに、測定部５３は、スイッチ５２の接続開放を制御する。
【００７７】
また、測定部５３は、鋼管柱ＰＭとマグネシウム電極Ｍｇとが接続された状態での鋼管柱ＰＭ−基準電極１０間の電圧と、鋼管柱ＰＭとマグネシウム電極Ｍｇとの接続が解放された状態での鋼管柱ＰＭ−基準電極１０間の電圧を測定する。さらに、測定部５３は、鋼管柱ＰＭとマグネシウム電極Ｍｇとが接続された状態での鋼管柱ＰＭ−マグネシウム電極Ｍｇ間に流れる電流を測定する。測定部５３は、電圧および電流の測定結果を演算部５４に供給する。
【００７８】
演算部５４は、演算部１５と同様にして、鋼管柱ＰＭの土中部分の腐食度合を判定するとともに、測定部５３から供給された、鋼管柱ＰＭとマグネシウム電極Ｍｇとが接続された状態での鋼管柱ＰＭ−基準電極１０間の電圧と、鋼管柱ＰＭとマグネシウム電極Ｍｇとの接続が解放された状態での電圧との測定結果に基づいて、マグネシウム電極Ｍｇのマグネシウムの防食効果を推定する。鋼管柱ＰＭとマグネシウム電極Ｍｇとが接続された状態での鋼管柱ＰＭ−基準電極１０間の電圧と、鋼管柱ＰＭとマグネシウム電極Ｍｇとの接続が解放された状態での鋼管柱ＰＭ−基準電極１０間の電圧の差分が大きいほど、マグネシウム電極Ｍｇが鋼管柱ＰＭを防食していると評価することができる。たとえば土壌抵抗率が高い場所に設置されている鋼管柱ＰＭでは、正常に防食されているにもかかわらず、マグネシウム電極Ｍｇによる防食電位が管理基準値を逸脱してしまう場合があり、通常の防食電位測定だけでは、防食効果を適正に判断できない。しかし、上述した演算部５４が行う方法では、マグネシウム電極Ｍｇの接続の有無によって鋼管柱ＰＭの電位がどの程度変化したかを簡便に測定することができ、防食効果を適正に評価することができる。
【００７９】
さらに、演算部５４は、測定部５３から供給された、鋼管柱ＰＭ−マグネシウム電極Ｍｇ間の電流に基づいて、マグネシウム電極Ｍｇの残り寿命を推定する。例えば、１年前の電流の測定結果が８ｍＡであり、現在の電流の測定結果が４ｍＡだとすると、マグネシウム電極Ｍｇの寿命は、あと１年程度と推測することができる。演算部５４は、鋼管柱ＰＭ−マグネシウム電極Ｍｇ間の電流の測定結果を記憶部１９に記憶する。また、演算部５４は、測定部５３の測定結果および演算部５４の演算結果を表示部１６に供給して表示させる。
【００８０】
なお、鋼管柱の腐食を抑えるため、マグネシウム電極Ｍｇが複数備えられている場合、測定部５３および演算部５４は、それぞれのマグネシウム電極Ｍｇにおいて、電圧の測定と防食効果の推定、および、電流の測定と寿命の推定を実行することができるのは言うまでもない。
【００８１】
次に、図１１のフローチャートを参照して、マグネシウム残量推定処理について説明する。
【００８２】
なお、図１１のフローチャートにおけるＳＴＡＲＴの条件は、切り替えスイッチ部１３を解放した状態で、マグネシウム残量推定処理の開始がユーザにより指令されるという条件である。図１１のフローチャートにおいて、ＳＴＡＲＴの条件が満たされると、処理は、ステップＳ２１に進む。
【００８３】
ステップＳ２１において、測定部５３は、スイッチ５２を制御して、マグネシウム電極Ｍｇと鋼管柱ＰＭとを接続状態とする。
【００８４】
ステップＳ２２において、測定部５３は、基準電極１０と鋼管柱ＰＭ間の電圧を測定する。測定部５３は、測定結果を演算部５４に供給する。
【００８５】
ステップＳ２３において、測定部５３は、マグネシウム電極Ｍｇと鋼管柱ＰＭとの接続を解放状態とする。
【００８６】
ステップＳ２４において、測定部５３は、基準電極１０と鋼管柱ＰＭ間の電圧を測定する。測定部５３は、測定結果を演算部５４に供給する。
【００８７】
ステップＳ２５において、演算部５４は、接続状態と解放状態における基準電極１０と鋼管柱ＰＭ間の電圧の差を求める。
【００８８】
ステップＳ２６において、演算部５４は、電圧の差に基づいてマグネシウム電極Ｍｇの防食効果を推定する演算を行う。鋼管柱ＰＭとマグネシウム電極Ｍｇとが接続された状態での鋼管柱ＰＭ−基準電極１０間の電圧と、鋼管柱ＰＭとマグネシウム電極Ｍｇとの接続が解放された状態での電圧との差分が大きいほど、マグネシウム電極Ｍｇの防食効果が大きいことが推定できる。その後に、演算部５４は、演算により推定された「防食効果の度合」を表示部１６に出力して表示させる。または、演算部５４は、演算により推定された「防食効果の度合」を通信部３０を介して外部機器に出力する。なお、「防食効果の度合」の代わりに、「防食効果の評価」の指標を表示部１６に表示させたり、通信部３０を介して外部機器に出力してもよい。このとき、「防食効果の度合」をそのまま「防食効果の評価」の指標として用いてもよいし、推定された「防食効果の度合」に基づいて「防食効果の評価」の指標を別に設けてもよい。
【００８９】
ステップＳ２７において、測定部５３は、切替スイッチ部１３およびスイッチ５２を制御して、マグネシウム電極Ｍｇと鋼管柱ＰＭ間に流れる電流を測定する。測定部５３は、測定結果を演算部５４に供給する。
【００９０】
ステップＳ２８において、演算部５４は、マグネシウム電極Ｍｇと鋼管柱ＰＭ間に流れる電流の過去の測定結果が記憶部１９に記憶されているか否かを判断する。
【００９１】
ステップＳ２８において、過去の測定結果が記憶部１９に記憶されていると判断された場合（Ｙｅｓ）、ステップＳ２９において、演算部５４は、過去の測定結果との比較に基づいて、マグネシウム電極Ｍｇの寿命を推定する演算を行う。たとえば、１年前の電流の測定結果が８ｍＡであり、現在の電流の測定結果が４ｍＡだとすると、マグネシウム電極Ｍｇの寿命はあと１年程度と推測することができる。その後に、演算部５４は、演算により推定された「寿命」を表示部１６に出力して表示させる。または、演算部５４は、演算により推定された「寿命」を通信部３０を介して外部機器に出力する。
【００９２】
ステップＳ２８において、記憶部１９に過去の測定結果が記憶されていると判断されなかった場合（Ｎｏ）、または、ステップＳ２９の処理の終了後、ステップＳ３０において、演算部５４は、ステップＳ２７の処理において測定部５３から供給された電流の測定結果を記憶部１９に記憶して、処理を終了する。（ＥＮＤ）
【００９３】
このようにして、腐食度合推定装置１ｃは、マグネシウム電極Ｍｇの防食効果を推定するとともに、マグネシウム電極Ｍｇの残り寿命を推定することができる。なお、マグネシウム電極Ｍｇの防食効果の度合と残りの寿命とは比例する場合が多いので、マグネシウム電極Ｍｇの防食効果を推定するステップＳ２１〜Ｓ２６の処理と、マグネシウム電極Ｍｇの寿命を推定するステップＳ２７〜Ｓ３０の処理のいずれか一方のみを実行するようにしてもよい。
【００９４】
たとえば、ステップＳ２８で過去の測定結果が記憶されていない場合には、ステップＳ２９には進めず、マグネシウム電極Ｍｇの寿命の推定はできないので、このような場合には、ステップＳ２１〜Ｓ２６の処理を実行し、マグネシウム電極Ｍｇの防食効果の推定のみを行うようにしてもよい。反対に、ステップＳ２８で過去の測定結果が記憶されている場合には、ステップＳ２９に進み、マグネシウム電極Ｍｇの寿命の推定ができるので、このような場合には、ステップＳ２１〜Ｓ２６の処理を省略してもよい。また、図１１に示すフローチャートのように、ステップＳ２１〜Ｓ２６のマグネシウム電極Ｍｇの防食効果の推定と、ステップＳ２７〜Ｓ３０のマグネシウム電極Ｍｇの寿命の推定の双方を実行することにより、マグネシウム電極Ｍｇの防食効果と寿命の双方の観点からマグネシウム電極Ｍｇの交換時期を高い精度で推定することができる。
【００９５】
なお、図１０においては、図１の腐食度合推定装置１に、新たに、マグネシウム電極Ｍｇを接続するための電極接続部５１とスイッチ５２とを備え、測定部１４に代わって測定部５３、演算部１５に代わって演算部５４を備える腐食度合推定装置１ｂについて説明したが、図６の腐食度合推定装置１ａに、新たに、マグネシウム電極Ｍｇを接続するための電極接続部５１とスイッチ５２とを備え、測定部１４に代わって測定部５３、演算部１５に代わって演算部５４を備えるものとしてもよいことは言うまでもない。
【００９６】
（その他の実施の形態）
上述の実施の形態は、その要旨を逸脱しない限りにおいて、様々に変更が可能である。たとえば、図１に示す表示部１６および操作部１８の機能ブロックについては、別体に構成し、別体に構成された表示部１６および操作部１８と本体に構成された測定部１４および演算部１５との間を無線信号によって接続してもよい。
【００９７】
これにより、たとえば、表示部１６および操作部１８をタブレット端末等に構成することで、表示部１６に表示される情報をそのままタブレット端末内のメモリに記憶するなどしてデータ管理を容易に行うことができる。
【００９８】
また、電流を測定するプローブ法を利用せず、電圧のみを測定する自然電位法のみの構成としても良い。
【００９９】
また、第三の実施の形態に係るマグネシウム電極Ｍｇに代えてアルミニュウム電極を用いてもよい。
【０１００】
また、第一および第二の実施の形態では、複合電極１１，２０を用いる例を説明したが、複合電極１１を構成する亜鉛電極１１ａ、鉄電極１１ｂ、酸化鉄電極１１ｃ、および複合電極２０を構成する飽和硫酸銅２２、亜鉛電極２３、鉄電極２４、酸化鉄電極２５の各電極をそれぞれ単体で用意して測定することができることは言うまでもない。
【０１０１】
また、第三の実施の形態では、鋼管柱ＰＭとマグネシウム電極Ｍｇとが接続された状態と鋼管柱ＰＭとマグネシウム電極Ｍｇとの接続が解放された状態での電圧の差の測定結果に基づいてマグネシウム電極Ｍｇの防食効果を推定する例を説明したが、一定の時間間隔（数秒間〜数分間）で、鋼管柱ＰＭとマグネシウム電極Ｍｇとが接続された状態と鋼管柱ＰＭとマグネシウム電極Ｍｇとの接続が解放された状態での電圧の差の測定を繰り返し行い、時系列的に、電圧の差の変化量を算出し、その変化量に基づいてマグネシウム電極Ｍｇの防食効果を評価することができる。
【０１０２】
また、第三の実施の形態では、マグネシウム電極Ｍｇと鋼管柱ＰＭとの間の電流を測定し、同様に測定した過去の電流の測定結果と比較することにより、マグネシウム電極Ｍｇの寿命の推定を行ったが、ステップＳ２６における電圧の差の測定結果と、同様に測定した過去の電圧の差の測定結果との比較によって、時系列的にマグネシウム電極Ｍｇの防食効果を比較してマグネシウム電極Ｍｇの寿命を推定することもできる。
【符号の説明】
【０１０３】
１，１ａ…腐食度合推定装置、  １０…基準電極、  １１…複合電極、  １１ａ…亜鉛電極、  １１ｂ…鉄電極、  １１ｃ…酸化鉄電極、  １３…切替スイッチ部、  １４…測定部（測定手段）、  １５…演算部（演算処理手段）、  １６…表示部（演算処理手段の一部）、  １９…記憶部、  ２０…複合電極、  ２２…基準電極、  ２３…亜鉛電極、  ２４…鉄電極、  ２５…酸化鉄電極、３０…通信部（通信手段）、ＰＭ…鋼管柱、Ｍｇ…マグネシウム電極
【図１】
2017161402.tif 000003
【図２】
2017161402.tif 000004
【図３】
2017161402.tif 000005
【図４】
2017161402.tif 000006
【図５】
2017161402.tif 000007
【図６】
2017161402.tif 000008
【図７】
2017161402.tif 000009
【図８】
2017161402.tif 000010
【図９】
2017161402.tif 000011
【図１０】
2017161402.tif 000012
【図１１】
2017161402.tif 000013